(57)【特許請求の範囲】
【請求項１】
原材料を炭化させた炭化物で構成される吸着剤を用いてウイルスを吸着するウイルスの吸着方法であって、
上記吸着剤において、上記炭化物は、水分の存在下で表面電荷がプラスになるよう、金属イオンを付着させた原材料を炭化させたものであり、上記原材料として、トウモロコシの廃棄物であるコーンコブ及び／またはコーンストークを用い、上記金属イオンの付着を、該金属イオンを有する金属塩としての鉄塩の水溶液に原材料を浸漬することにより行い、上記原材料の炭化を無酸素下で行うとともに、炭化温度を６００℃〜１２００℃にして行い、
上記吸着剤を用い、水中に存在しマイナスの電荷を有したウイルスを吸着することを特徴とするウイルスの吸着方法。
【請求項２】
上記ウイルスとして、ノロウイルスを含むことを特徴とする請求項１記載のウイルスの吸着方法。
【発明の詳細な説明】
【技術分野】
【０００１】
本発明は、マイナスの電荷をもつ微小なウイルスに有用な吸着剤を用いたウイルスの吸着方法に関する。
【背景技術】
【０００２】
近年、岩手県沿岸部をはじめカキ等の二枚貝の養殖が盛んに行われているが、病原微生物ノロウイルス（以下「ＮＶ」とも表記する）による汚染がしばしば問題となることがある。ノロウイルスは、感染者の小腸上皮で増殖し、便、嘔吐物として排泄され汚水処理施設へ流入する。流入したノロウイルスの多くは汚水処理施設の処理工程中に除去されるが、除去されなかった一部のノロウイルスは放流水中に排出され、その結果、河川、海域を汚染し、カキ等二枚貝のＮＶ汚染の原因となると言われている。カキのＮＶ汚染は、カキ養殖業にとって大きなダメージとなることから、「汚染対策」が早急に求められ、具体的には汚水処理におけるノロウイルスの低減化が強く望まれている。
【０００３】
そこで、例えば、ノロウイルスを活性炭等の炭化物からなる吸着剤に吸着することが考えられる。また、従来、ウイルスの吸着剤としては、例えば、特開２００７−１９０５４１号公報（特許文献１）に掲載されているものが知られている。これは、クルミ科に属するペカン類植物の種子殻を炭化させて得られる炭化物で、ペカンナッツ殻炭化物のもつ独特の微細立体空隙構造により、ウイルスを収容して失活させるものである。
【先行技術文献】
【特許文献】
【０００４】
【特許文献１】特開２００７−１９０５４１号公報
【発明の概要】
【発明が解決しようとする課題】
【０００５】
しかしながら、活性炭は水溶液中ではマイナスに帯電しており、カチオン性の物質の吸着には有利であるが、アニオン性の物質はほとんど吸着しない。一方、ノロウイルスは、マイナスの電荷をもつので、活性炭にノロウイルスを吸着させるようにしても、両者が電気的に反発することから、活性炭等の通常の炭化物には吸着しにくいという問題があった（図１の従来の炭化物参照）。
また、特許文献１記載の吸着剤も、通常の活性炭と同様に、マイナスに帯電していると考えられ、物理的吸着に帰するので、ノロウイルスのようにマイナスの電荷をもつウイルスには不向きである。更に、この吸着剤は、ペカン類植物の種子殻を炭化させて得られる特殊なものなので、入手が容易でなく高価になっているという問題もある。
【０００６】
本発明は上記の点に鑑みて為されたもので、入手し易い普通の炭化物でも、マイナスに帯電したウイルスを容易に吸着できるようにした吸着剤を用い、ノロウイルスのようにマイナスの電荷をもつウイルスに有用なウイルスの吸着方法を提供することを目的とする。
【課題を解決するための手段】
【０００７】
本願発明者らは、従来からある黒炭に着目し、その表面電荷をカチオン化するための炭化技術について研究開発を行い、発明を完成させた。
即ち、このような目的を達成するための本発明のウイルスの吸着方法は、原材料を炭化させた炭化物で構成される吸着剤を用いてウイルスを吸着するウイルスの吸着方法であって、用いる吸着剤において、炭化物は、水分の存在下で表面電荷がプラスになる構成としている。
【０００８】
原材料としては、スギ、ナラなどの木質系素材の他にトウモロコシの芯、茎、パルプなどのバイオマスや、上記に関連した産業廃棄物を原料としても良い。
【０００９】
これにより、図１の吸着原理に示すように、本発明のウイルスの吸着方法において、吸着剤Ｓに、水分の存在下で、マイナスに帯電してマイナスの電荷をもつ被吸着物としてのウイルスＶを作用させると、吸着剤Ｓである炭化物Ｔは表面電荷がプラスになっているので、両者が電気的に引き合うことから、被吸着物が吸着剤Ｓに吸着されていく。そして、吸着剤Ｓは炭化物Ｔなので、その比表面積が極めて大きいことから、一旦収容された被吸着物が離脱しにくくなる。特に、被吸着物がノロウイルスのようにマイナスの電荷をもつウイルスＶにおいては、吸着剤ＳがウイルスＶを確実に吸着して補足するので、極めて有用になる。
【００１０】
そして、必要に応じ、上記炭化物は、金属イオンを付着させた原材料を炭化させたものである構成としている。この炭化により、水分の存在下でイオン化する例えば金属酸化物等の金属化合物が炭化物の表面に結合あるいは付着して生成される。このため、予め、原材料に金属イオンを付着させてから炭化するので、炭化物に後から金属化合物を付着させる場合に比較して、金属化合物を炭化物に良く分散させることができる。また、金属イオンを付着させてから炭化するので、金属化合物を確実に付着させることができ、炭化物の表面電荷を確実にプラスにすることができるようになる。
【００１１】
ここで示した、金属としては、主にアルミニウム、鉄、ニッケル、亜鉛等の少なくとも１以上から選択される。
【００１２】
また、必要に応じ、上記金属イオンの付着を、該金属イオンを有する金属塩の水溶液に原材料を浸漬することにより行う構成としている。金属塩は、例えば、硫酸塩、塩化物塩、硝酸塩，酢酸塩等から選択される少なくとも１以上をいう。
すなわち金属塩の水溶液に原材料を浸漬し、金属イオンを炭化材料に付着させることで吸着素材を作り、それらを炭化する。浸漬するだけで金属イオンを付着させることができるので、製造が容易になる。
【００１３】
特に木質系素材を原材料にする場合、上記金属塩は、鉄塩であることが効果的である。すなわち鉄イオンは木質系素材のおもにセルロースの水酸基と配位しやすい特性があることから、木質系素材に吸着させる金属イオンとしては有利である。また、この鉄が多く含まれていることは炭化する場合においても、および炭化物にとっても非常に効果的に働く。その理由として、炭化時に鉄は触媒として働くため、炭化物の炭化が進みやすくなり、結果的に結晶性の高い、比表面積の多い炭化物が得られるからである。さらには炭化物に鉄が多く含まれることで、炭化物表面の電荷が正となり、負の吸着物質を吸着しやすくなるからである。すなわちこの表面電荷が正になる構造は本特許で提案している吸着素材の基本構造にあたる。
【００１４】
更に、必要に応じ、上記原材料として、トウモロコシの廃棄物を用いた構成としている。主に、コーンコブ（トウモロコシの穂軸、以下「ＣＣ」と表記もする）及び／またはコーンストーク（トウモロコシの茎、以下「ＣＳ」とも表記する）が用いられるが、これらは木材に比較して、多孔質であり、また、鉄分の含有率が高いことから、炭化物表面がプラスに帯電しやすく、アニオン性物質の吸着効率が高くなる。また、硫酸鉄水溶液で処理した場合、鉄（Ｆｅ）の担持量は、木材に比較して、コーンコブ及びコーンストーク共に高く、さらにコーンコブはコーンストークに比較してもとりわけ高く、得られた炭化物の表面電荷がよりプラスになることから、負の電荷をもつ被吸着物、たとえばノロウイルスのような物質の吸着には効果的である。また、コーンコブやコーンストークは農業廃棄物として大量に得られ、入手し易いことも吸着剤としての材料として有利である。
【００１５】
更に、必要に応じ、上記原材料の炭化を無酸素下で行うとともに、炭化温度を６００℃〜１２００℃にした構成としている。望ましくは、７００℃〜１１００℃、より望ましくは、８００℃〜１０００℃である。この温度範囲で、吸着性能の高い炭化物が得られる。また、金属化合物の生成効率が向上させられる。
【００１６】
即ち、本発明のウイルスの吸着方法は、上記の吸着剤を用い、水中に存在しマイナスの電荷を有したウイルスを吸着する構成としている。この場合、吸着剤は、これを粉末状態にしてフィルター状基材に担持ないし混入させることが好ましいが、粉末状あるいは顆粒状のものをそのまま使用することも可能である。
これにより、図１の吸着原理に示すように、吸着剤Ｓに、水分の存在下で、マイナスに帯電してマイナスの電荷をもつ被吸着物としてのウイルスＶを作用させると、吸着剤Ｓである炭化物Ｔは表面電荷がプラスになっているので、両者が電気的に引き合うことから、ウイルスＶが吸着剤Ｓに吸着されていく。そして、吸着剤Ｓは炭化物Ｔなので、その比表面積が極めて大きいことから、一旦収容されたウイルスＶが離脱しにくくなる。
【００１７】
そして、この場合、上記ウイルスとして、ノロウイルスを含む構成としている。すなわちノロウイルスは、水溶液中においてマイナスの電荷をもつウイルスであり、そのため、表面電荷がプラスの本炭化物は、ノロウイルスを確実に吸着して補足することができるのである。
【発明の効果】
【００１８】
本発明によれば、マイナスに帯電した被吸着物としてのウイルスを容易に吸着できるようにすることができる。特に、ノロウイルスのようにマイナスの電荷をもつウイルスの吸着に対して極めて有用に機能する。
【図面の簡単な説明】
【００１９】
【図１】本発明の実施の形態に係るウイルスの吸着方法において用いる吸着剤及びその吸着原理を従来の炭化物と比較して示す図である。
【図２】本発明の実施の形態に係るウイルスの吸着方法が用いる吸着剤の製造工程を示す図である。
【図３】本発明の開発過程で提案された吸着剤（Ｎａｒa）を示す電子顕微鏡写真である。
【図４】本発明の開発過程で提案された吸着剤（Ｎａｒa）のノロウイルスを吸着した後の状態を示す電子顕微鏡写真である。
【図５】本発明の実験例１に係り、ＦｅＳＯ4 処理炭化物の比表面積を示すグラフ図である。
【図６】本発明の実験例２に係り、ＦｅＳＯ4 処理炭化物のゼータ電位を未処理炭化物と比較して示す表図である。
【図７】本発明の実験例３に係り、ＦｅＳＯ4 処理炭化物のＦｅ担持量を示すグラフ図である。
【図８】本発明の実験例４に係り、実験に用いた炭化物の原材料及びその状態を示す表図である。
【図９】本発明の実験例４の結果を示すグラフ図である。
【発明を実施するための形態】
【００２０】
以下、添付図面に基づいて、本発明の実施の形態に係るウイルスの吸着方法について詳細に説明する。まず、本発明の実施の形態に係るウイルスの吸着方法が用いる吸着剤について説明する。
図１に示すように、吸着剤Ｓは、原材料を炭化させた炭化物Ｔで構成され、この炭化物Ｔは、水分の存在下で表面電荷がプラスになる。
詳しくは、原材料として、スギ、ナラなどの木材、トウモロコシの芯、あるいは茎などの植物系素材が用いられる。実施の形態では、原材料は、トウモロコシとしてコーンコブ（「ＣＣ」）及びコーンストーク（「ＣＳ」）の何れかを用いた。これらはトウモロコシを収穫した後の廃棄物である。尚、本発明の開発過程では、原材料として、木材としてのナラ材（以下「Ｎａｒａ」とも表記する）も用いたので、これについても合わせて説明する。
【００２１】
この炭化物Ｔは、金属イオンを付着させた原材料を炭化させたものである。この金属イオンの付着は、金属イオンを有する金属塩の水溶液に原材料を浸漬することにより行う。実施の形態では、金属塩として硫酸鉄（ＦｅＳＯ4 ）を用いた。また、原材料の炭化は、無酸素下で行うとともに、炭化温度を６００℃〜１２００℃、望ましくは、７００℃〜１１００℃、より望ましくは、８００℃〜１０００℃にしている。具体的には、窒素ガスや希ガス気流下で炭化する。
【００２２】
次に、この吸着剤の製造方法について説明する。図２に示すように、この製造方法は、原材料に金属イオンを付着させる金属イオン付着工程（１）と、金属イオン付着工程で金属イオンが付着させられた原材料を炭化する炭化工程（２）と、得られた炭化物を粉砕する粉砕工程（３）とを備えている。以下各工程について説明する。
【００２３】
（１）金属イオン付着工程
原材料を金属塩で処理し金属イオンを付着させる。実施の形態では金属塩として硫酸鉄（ＦｅＳＯ4 ）を用い、この硫酸鉄の０．０５Ｍ水溶液を用意した。金属イオンの付着は、この金属塩の水溶液に原材料を浸漬することにより行うとともに、超音波振動（５ｍｉｎ）を付与して行う。この場合、鉄イオンは木質系素材のおもにセルロースの水酸基と積極的に配位するため吸着されやすく、結果的に浸漬するだけで金属イオンを付着させることができるので、製造が容易となる。炭化する原材料は、所要時間浸漬後、水溶液から取り出し、乾燥させる。なお、金属塩処理する炭化材料の形状は問わないが、金属の付着率をあげるためには、できるだけ粉体に近い形状のものが望ましい。
【００２４】
（２）炭化工程
金属塩処理された炭化材料は炭化炉において、炭化を無酸素下で行う。実施の形態では、窒素雰囲気下（流量：１．５ｄｍ3 ／ｍｉｎ）で、炭化温度８００℃と１０００℃において炭化し、炭化時間は３０ｍｉｎ、昇温速度は６．７℃／ｍｉｎに設定した。実験室レベルでは窒素還元雰囲気および炭化温度、窒素流量は自動でコントロールできる電気炉を用いているが、炭化のための装置はこれらの条件を満たすものであればどのような炉を用いてもよい。この炭化により、水分の存在下でイオン化する例えば金属酸化物等の金属化合物が炭化物の表面に結合あるいは付着して生成される。この工程においては、予め、原材料に金属イオンを付着させてから炭化するので、炭化物に金属化合物を後から付着させる場合に比較して、金属化合物を炭化物に良く分散させることができる。
【００２５】
また、炭化材料は硫酸鉄で処理するので、炭化時に付着している鉄イオンが触媒として働き、その結果、炭化物の炭化が進みやすくなり、結晶性の高い、比表面積の多い炭化物が得られる。また鉄が炭化物に多く含まれることになるので、炭化物表面が正の電荷を持ち、結果として、負の電荷を持つ吸着物質を吸着しやすくなる。
特に、炭化材料として選んだコーンコブやコーンストークは、木材に比較して、多孔質であり、また、比較的鉄分の含有率が高いことから、得られた炭化物の表面がプラスに帯電しやすい。硫酸鉄で処理した場合の鉄（Ｆｅ）の担持量は、ナラ材に比較して、コーンコブ及びコーンストーク共に高く、コーンコブはコーンストークに比較してとりわけ高くなる傾向にあり、コーンコブ炭化物の表面電荷がプラスに帯電しやすいことがここからも伺える。
【００２６】
（３）粉砕工程
得られた炭化物は粉砕機により粉砕し、１００メッシュアンダーのものを篩い分けして吸着素材として用いた。
【００２７】
このようにして製造された吸着剤Ｓを、例えば、ウイルスＶの吸着に用いるときは、例えば、吸着剤Ｓをフィルター状基材に担持ないし混入させ、ウイルスＶが混入していると考えられる水溶液に対して作用させるが、粉末状あるいは顆粒状のものをそのまま使用することも可能である。
これにより、図１の吸着原理に示すように、水分の存在下で、マイナスに帯電してマイナスの電荷をもつ被吸着物としてのウイルスＶがあると、吸着剤Ｓである炭化物Ｔは表面電荷がプラスになっているので、両者が電気的に引き合うことから、ウイルスＶが吸着剤Ｓに吸着されていく。そして、吸着剤Ｓは炭化物Ｔなので、その比表面積が極めて大きいことから、一旦収容されたウイルスＶが離脱しにくくなる。特に、ウイルスＶが、ノロウイルス（ＮＶ）の場合には、ノロウイルスはマイナスの電荷をもつウイルスであり、そのため、ノロウイルスを確実に吸着して補足することができる。
【００２８】
図３には、本発明の開発過程で提案された吸着剤の一例を示す電子顕微鏡写真（倍率２３００倍）を示す。これは、原材料がナラ材（Ｎａｒａ）であり、上記の条件において、炭化温度が８００℃のものである。
図４は、本発明の開発過程で提案された吸着剤のノロウイルスを吸着した後の状態を示す電子顕微鏡写真（倍率２５００倍）である。上記の条件において、炭化温度が８００℃のものであるが、いずれの電子顕微鏡写真からも、炭化物表面、あるいは空隙の内部に鉄が均一に分散して担持されていることが確認できる。また、ノロウイルスを吸着した後の電子顕微鏡写真においても、鉄が均一に分散、付着していることから、吸着処理による溶脱が生じていないことが確認できる。よって、ナラ材（Ｎａｒａ）は本発明の開発過程で提案された材料であるが、本発明によって得られる吸着剤の吸着効果を電子顕微鏡において、物理的にも確認できる。
【００２９】
＜実験例＞
以下実験例について説明する。
（１）実験例１（比表面積）
実験では、炭化材料として木材のナラ材（以下「Ｎａｒａ」とも表記する）を用い、トウモロコシのコーンコブ（「ＣＣ」）及びコーンストーク（「ＣＳ」）を用いた。これらの原材料について、図１に示す上記と同様の条件で、硫酸鉄（ＦｅＳＯ4 ）溶液で処理し,鉄イオンを付着させた。
それらを、磁製るつぼの中に入れ、これをマッフル炉（株式会社デンケン製卓上真空・ガス置換炉KFD75型）内において，窒素気流下（流量：１．５ ｄｍ3／ｍｉｎ），昇温速度６．７℃／ｍｉｎで、６００，８００，１０００℃の温度条件で炭化を行った。炭化は所定温度に達してから３０ｍｉｎ行い、そののち自然放冷した。
【００３０】
結果を図５に示す。この結果から、通常の炭化物では３００(ｍ2／ｇ)前後の比表面積であるのに対し、鉄イオンの存在下で炭化したこれらの炭化物は、どの素材においても、その値は通常のものと比較して大きな値となっていることがわかる。吸着剤として機能するためには炭化物内部に沢山の空隙とその量を示す比表面積が大きくなければならない。そのためには、炭化の促進、すなわち効率的なガス化が行なわれる必要がある。ガス化の促進には炭化材料に金属イオンが多く存在し、その触媒作用をおこす必要があるが、本実験においては、炭化材料に鉄イオンを大量に担持させていることから、炭化の促進が進む。したがって、吸着に必要な比表面積が大きな値となる。炭化温度が高くなるにしたがっていずれの炭化材料においても、比表面積は大きくなる傾向があるが、１０００℃で炭化したＣＳの値はさらに大きく、吸着材料としての効果が高いことが予想される。
【００３１】
（２）実験例２（ゼータ電位）
ゼーター電位は、炭化物表面の水溶液中での電荷を示すもので、通常の炭化物は負の電荷を持っているが、本特許では正の電荷を持つ炭化物を製造し、新たな吸着剤として提案をしている。ゼーター電位を測定する実験では、木材としてナラ材（「Ｎａｒａ」）を用い、トウモロコシのコーンストーク（「ＣＳ」）を用いた。これらの原材料について、実験例１と同様に、硫酸鉄（ＦｅＳＯ4 ）溶液で処理し、鉄を付着させた後、電気炉で窒素雰囲気下で炭化し、炭化物を得た。比較のために、硫酸鉄（ＦｅＳＯ4 ）を付着させない未処理のものについても、実験例１と同様の電気炉で窒素雰囲気下で焼成し、炭化物を得た。炭化温度は、５００℃，６００℃，７００℃，８００℃，９００℃，１０００℃の６段階とし、これら炭化物表面のゼータ電位を測定した。
【００３２】
結果を図６に示す。この結果から、未処理の炭化物表面が負に帯電しているのに対し、処理された炭化物は明らかに正の電荷を示した。また、ＣＳがナラより正の電荷が大きいことから、アニオン性の吸着物質をＣＳがより多く吸着することが予想できた。
【００３３】
（３）実験例３（Ｆｅの担持量）
実験では、木材としてナラ材（「Ｎａｒａ」）を用い、トウモロコシのコーンコブ（「ＣＣ」）及びコーンストーク（「ＣＳ」）を用いた。また、コーンストーク（「ＣＳ」）については、これを「内部」と「皮」別々に分離したものも用意した。これらの原材料について、実験例１と同様に、硫酸鉄（ＦｅＳＯ4 ）溶液で処理し、鉄イオンを付着させた後、電気炉を用い窒素雰囲気下で炭化し、炭化物を得た。炭化温度は８００℃とした。
【００３４】
結果を図７に示す。この結果から、硫酸鉄（ＦｅＳＯ4 ）水溶液中で炭化材料を処理することで、鉄の含有量は何れも上昇するが、ＣＣの含有量が他の炭化材料に比べて高いことが分かった。鉄イオンは木質系素材のおもにセルロースの水酸基と配位することで、吸着される。この鉄が多く含まれていることが炭化する場合、および炭化物にとって非常に有利に働く。その理由は、１）炭化時に鉄イオンは触媒として働く。２）炭化物の炭化が進みやすくなり、結果的に結晶性の高い、比表面積の多い炭化物が得られる。３）また炭化物に多く含まれることで、表面の正の電荷が強くなり、負の吸着物質を吸着しやすくなる。
【００３５】
（４）実験例４（ノロウイルス（ＮＶ）の吸着実験）
実験では、木材としてナラ材（「Ｎａｒａ」）を用い、トウモロコシのコーンコブ（「ＣＣ」）及びコーンストーク（「ＣＳ」）を用いた。これらの原材料について、実験例１と同様に、硫酸鉄（ＦｅＳＯ4 ）溶液で処理し、鉄イオンを付着させた後、電気炉で窒素雰囲気下で炭化し、炭化物を得た。炭化温度は、８００℃，１０００℃の２段階とした。また、比較のために、硫酸鉄（ＦｅＳＯ4 ）溶液で処理しない未処理のものについても、実験例１と同様の電気炉で窒素雰囲気下で炭化し、炭化物を得た。更に、比較のため、市販の活性炭でも同様の実験を行った。
【００３６】
図８に、実験に用いた炭化物を表にして示す。表中、記号の欄の（＋）は炭化物表面がプラスの電荷に帯電していることを意味し、（−）はマイナスの電荷に帯電していることを意味する。鉄前処理（金属イオン付着工程）の欄の「＋」は硫酸鉄（ＦｅＳＯ4 ）溶液で処理したことを意味し、「−」は硫酸鉄（ＦｅＳＯ4 ）溶液で処理しない未処理であることを意味する。
【００３７】
ノロウイルスの吸着実験（ＮＶ吸着量の測定）は下記の要領で行った。
１）調整したノロウイルス患者糞便乳剤（約１０6 コピー／ｍｌ）１０ｍｌを１５ｍｌ遠沈管に各吸着剤５０ｍｇとともに添加し、１分，１５分，３０分，６０分間水平振とう（７０回／ｍｉｎ）することで炭化物への吸着を行なった。
２）吸着時間ごとに、遠沈管を１２，０００ｒｐｍで２０分間遠心分離を行い、上清についてQIAamp Viral RNA Miniキット（QIAGEN）を用いてＲＮＡ抽出を行なった。
３）ＲＮＡ抽出後、PrimeScript RT−Reagent Kit（TAKARA）を用いてｃＤＮＡを作成し、リアルタイムＰＣＲ法で溶液中のコピー数を決定した。
【００３８】
結果を図９に示す。この結果から、鉄処理をして炭化温度の高い炭化物ほど、また、処理時間が長くなるほど、ＮＶの吸着量は増える傾向にあった。一方、硫酸鉄溶液で処理していない炭化物、および活性炭はほとんどＮＶを吸着しないか、吸着量が少ない傾向にあった。詳しくは、炭化温度の異なる鉄処理したコーンコブ（ＣＣ（＋）８００およびＣＣ（＋）１０００）では、添加直後からＮＶコピー数が２Ｌｏｇ以上減少し、３０分以降はいずれも検出限界以下であった。このことから、鉄処理したコーンコブの炭化物では、明らかなＮＶの吸着効果を確認できた。鉄処理したナラでも同様にＮＶの減少が確認され、この傾向は炭化温度１，０００℃（Ｎ（＋）１０００）の炭化物で顕著で、１５分間振とう後のＮＶ量は２オーダー減少し、３０分以降では、いずれも検出限界以下の値となった。しかし、鉄未処理のコーンコブ（−）およびナラ（−）では、いずれの振とう時間でもＮＶコピー数に大きな変化はなく、吸着率も非常に小さかった。また市販の活性炭も吸着効果が認められなかったことから、市販の活性炭および鉄未処理の炭化物にはＮＶの吸着効果は期待できないことがわかった。
【００３９】
以上の吸着実験結果から以下のことが考察される。通常の炭化物表面は水溶液中において、負に帯電していることから、カチオン性の物質の吸着には有利である一方、アニオン性の物質はほとんど吸着しない。したがって、市販の活性炭では、アニオン性の特性を持っているＮＶに対する吸着効果はほとんどみられなかった。しかし、鉄イオンを木質系材料に担持させ、そのまま還元雰囲気下で炭化することにより、炭化物表面はわずかではあるが、カチオン性に変わり、ＮＶの吸着を可能にした。すなわち、本特許で提案した炭化物は、表面電荷をカチオン性にかえることで、ＮＶの吸着を可能にするものである。また、鉄処理炭化物は、炭化温度が１０００℃の炭化物の方が８００℃のものより吸着効果が高い傾向を示したが、炭化温度による比表面積の違いが吸着効性に関与したものと考えられる。ナラ材（Ｎ（＋）１０００）とコーンストーク（ＣＳ（＋）１０００）においては、また、３０分の振とう後に、６ＬｏｇのＮＶコピー数が減少しており、吸着のための振とう時間もＮＶ吸着の効果を増加させる要因のひとつであることが示唆された。
【００４１】
尚、本発明が対象とするウイルスは、ノロウイルスに限定されるものではなく、その他の下痢症をおこすヒト腸管系ウイルス等でも良く、負に帯電している、あるいは負にイオン化したウイルスであれば、どのようなウイルスにも有効であることは勿論である。
【産業上の利用可能性】
【００４２】
本発明者らの汚水処理施設における下痢症ウイルスの動態調査によると、住民の排泄物等が集まる汚水処理施設における流入水の下痢症ウイルスは、大部分が除去されていると考えられるが、一部のウイルスは放流水に残存するケースもあり、放流水がカキ等の二枚貝の汚染源のひとつとなっていることが考えられる。そのため、本発明によれば、このような汚水処理施設の放流水において、ウイルスの吸着を行う極めて有用な技術として、発展が期待できる。たとえば、下痢症ウイルスの典型的なノロウイルスが汚水処理施設から排泄されなくなることで、安全な生牡蠣の生産が可能となり、結果的にウイルスのいない付加価値の高い牡蠣による経済的効果も期待できる。また、牡蠣を介するノロウイルスの人への感染を防ぐことができるようになり、食中毒の原因であるノロウイルスを社会的に減少させる効果も期待できる。さらに、水溶液中でカチオンの電荷を持つノロウイルス以外の他のウイルスに対しても同様の、吸着効果が期待できることから、その社会的効果は非常に大きいと考えられる。
【符号の説明】
【００４３】
Ｓ  吸着剤
Ｔ  炭化物
Ｖ  ウイルス
【図２】
0005531266.tif 000002
【図６】
0005531266.tif 000003
【図７】
0005531266.tif 000004
【図８】
0005531266.tif 000005
【図９】
0005531266.tif 000006
【図１】
0005531266.tif 000007
【図３】
0005531266.tif 000008
【図４】
0005531266.tif 000009
【図５】
0005531266.tif 000010